(57)【要約】【課題】木質化粧材を用いた木質床材において、硬質のキャラクターを表現し高い意匠性を付与することができる木質床材を提供すること。【解決手段】木質化粧材３が基材２に貼着され、木質化粧材３に塗装仕上げが施された木質床材１において、硬質のキャラクターの形状を有する焼印４を木質化粧材３の表面に施し、この焼印４を施した木質化粧材３に塗装仕上げを施したものであることを特徴としている。【選択図】図１
2012126106.tif 000002
【特許請求の範囲】
【請求項１】
木質化粧材が基材に貼着され、前記木質化粧材に塗装仕上げが施された木質床材において、硬質のキャラクターの形状を有する焼印を前記木質化粧材の表面に施し、この焼印を施した前記木質化粧材に前記塗装仕上げを施したものであることを特徴とする木質床材。
【請求項２】
前記木質化粧材は、前記焼印が施される前に予め着色処理したものであることを特徴とする請求項１に記載の木質床材。
【発明の詳細な説明】
【技術分野】
【０００１】
本発明は、基材上に木質化粧材を複合化した木質床材に関する。
【背景技術】
【０００２】
従来、木質床材は、外観に優れ衛生的である等の点から、内装材、家具材等にも広く用いられている。
【０００３】
木質床材は、大別すると単層フローリング、複層フローリング等に分類される。このうち単層フローリングは、全て一枚の木から構成したいわゆる無垢材であるが、近年になり木質床材に用いられる無垢材資源が減少し、それに伴って価格が高騰してきている。
【０００４】
そのため、木質床材の大半は、比較的安価な合板等の木質の基材上に木質化粧材を貼着して複合化した木質床材が主流になってきている（特許文献１〜３参照）。
【０００５】
この基材上に貼着される木質化粧材は、原材料の木材を組み合わせて接着することによりフリッチと呼ばれる集成材を作製し、この集成材をスライサー等の切削機により例えば０．２〜１．０ｍｍに薄くスライスすることにより製造される。
【先行技術文献】
【特許文献】
【０００６】
【特許文献１】特開２００９−０７３１４８号公報
【特許文献２】特開２００９−０２８９８７号公報
【特許文献３】特開２００８−０５０８５７号公報
【発明の概要】
【発明が解決しようとする課題】
【０００７】
このような単層フローリング、複層フローリング等の木質床材の表面には、木目等の他に例えば節等のキャラクターが加えられると、天然の木材らしさを表現することができる。従って意匠性の観点からキャラクターは重要である。
【０００８】
そのため、スライス単板等の木質化粧材を用いた複層フローリングの木質床材においてもキャラクターを加えて意匠性を高めることが考えられる。
【０００９】
しかしながら、キャラクターには例えば、節、入り皮、カナスジ等のように硬質のものが多い。そのため、木質化粧材の表面に原材料の木材そのものの硬質のキャラクターを加えようとすると、スライス加工の際に硬質のキャラクターにより切削機の刃がこぼれてしまう場合がある。そのため、木質化粧材を用いた木質床材においては硬質のキャラクターを加えることが難しい。
【００１０】
本発明は、以上のとおりの事情に鑑みてなされたものであり、木質化粧材を用いた木質床材において、硬質のキャラクターを表現し高い意匠性を付与することができる木質床材を提供することを課題としている。
【課題を解決するための手段】
【００１１】
上記の課題を解決するために、本発明の木質床材は、木質化粧材が基材に貼着され、木質化粧材に塗装仕上げが施された木質床材において、硬質のキャラクターの形状を有する焼印を木質化粧材の表面に施し、この焼印を施した木質化粧材に塗装仕上げを施したものであることを特徴としている。
【００１２】
この木質床材においては、木質化粧材は、焼印が施される前に予め着色処理したものであることが好ましい。
【発明の効果】
【００１３】
本発明の木質床材によれば、焼印により硬質のキャラクターを表現しより高い意匠性を付与することができる。
【図面の簡単な説明】
【００１４】
【図１】本発明の木質床材の一実施形態を概略的に示した図であり、（ａ）は断面図、（ｂ）は平面図である。
【図２】（ａ）は実施例１の基材に貼着した木質化粧材の平面の写真、（ｂ）は木質化粧材の平面に施される硬質のキャラクター（節）の焼印の写真、（ｃ）は実施例１において作製した木質床材の平面の写真である。
【発明を実施するための形態】
【００１５】
以下に、実施形態に基づき本発明について説明する。
【００１６】
図１は、本発明の木質床材の一実施形態を概略的に示した図であり、（ａ）は断面図、（ｂ）は平面図である。
【００１７】
この木質床材１は、図１（ａ）に示すように木質化粧材３が板状の基材２に貼着されている。木質化粧材３の表面には、図１（ｂ）に示すように硬質のキャラクターの形状を有する焼印４が施されている。焼印４が施された木質化粧材３の表面には、塗装仕上げが施されて図１（ａ）に示すように塗膜５が設けられている。
【００１８】
この木質床材１は、木質化粧材３の原材料の木材そのものが有する硬質のキャラクターとは別途に、生産性の高い熱ロール等を用いた工程により硬質のキャラクターの形状を有する焼印４を施して擬似的に硬質のキャラクターを表現したことを特徴としている。これにより、木質化粧材３を得るためのスライス加工の際に、原材料の木材そのものが有する硬質のキャラクターにより切削機の刃がこぼれてしまうことを抑制することができる。
【００１９】
基材２は、例えば、合板、集成材、中密度繊維板（ＭＤＦ）、パーティクルボード等を用いることができる。合板としては、ラワン、ベニヤ等の南洋材を貼り合わせた普通合板、針葉樹を貼り合わせた針葉樹合板でナラ、カバ、メープル、ウォールナット、ビーチ等の薄単板、紙、フィルム等を表面に貼り合わせた合板等を用いることができる。合板は反り防止のために例えば１，３，５層目の木目方向は長手方向、２，４層目の木目方向は幅方向といったように木目方向を直交させた単板を複数枚積層したものを用いることができる。
【００２０】
基材２の厚みは、特に限定されないが、５．０〜１５ｍｍが好ましい。基材２の厚みが小さ過ぎると、強度、作業性等が低下する場合がある。基材２の厚みが大き過ぎると、床材としての使用性、作業性等が低下する場合がある。
【００２１】
木質化粧材３は、木質床材１の床表面となる突き板であり、木目等に応じてスライサー、ロータリーレース等の切削機により薄くスライスしたスライス単板を用いることができる。原材料の木取りやその切削機への取付け方により、スライス単板の表面にはまさ目、追まさ、板目等の各種の面を現すことができる。
【００２２】
木質化粧材３のスライス単板としては、表面の化粧用に適するように木目や色調を美麗に表現することができる天然木材を原材料とすることが望ましい。このような原材料の樹種としては、例えば、ナラ、ケヤキ、サクラ、ヒノキ、マツ、ブナ、カバ、ヤチダモ、キリ、スギ等の和材、オ−ク、チ−ク、マホガニー、ウォールナット、ローズウッド等の洋材等を用いることができる。
【００２３】
例えば、丸太から得ようとするスライス単板の表面に応じて製材機械により製材された角材のフリッチを多数枚用意し、これを積層接着して集成材とし、それを積層面と交差する方向にスライスして木質化粧材３のスライス単板を得ることができる。集成材としては、硬質キャラクターを製材時に除去したものを用いることが好ましい。
【００２４】
木質化粧材３の厚みは、特に限定されないが、０．２〜１．０ｍｍが好ましい。木質化粧材３の厚みが小さ過ぎると、スライス加工等の作業性、外観、強度等が低下する場合がある。木質化粧材３の厚みが大き過ぎると、使用性、作業性等が低下する場合がある。
【００２５】
木質化粧材３は、焼印４が施される前に予め着色処理したものであることが好ましい。予め着色処理することで、焼印４を施した後の木質化粧材３の着色液による素地着色をできるだけ少なくすることができる。これにより焼印４による硬質のキャラクターを十分に表現することができ、意匠性を高めることができる。
【００２６】
着色処理の方法としては、高温高圧水蒸気等で処理する方法、煮沸や蒸煮等により処理する方法、その他の熱処理する方法等を用いることができる。
【００２７】
これらの方法で処理すると木材成分の変質により茶褐色に変色する。この変色で木材本来の木目等が引き立つようになり木材の木味感は強調される。例えば、高温高圧水蒸気等で処理することにより、木材成分であるセルロース、ヘミセルロース、リグニン等を変質させて全体を茶褐色に着色させることができる。
【００２８】
高温高圧水蒸気で処理する方法は、各種の方法を用いることができ、例えば、特開２００９―２８５８７６号公報、特開平８−１５５９０９号公報に記載された方法を用いることができる。例えば、複数のスライス単板を積層状態に堆積した状態で高温高圧水蒸気に晒す方法を用いることができる。また、フリッチを高温高圧容器の内部で圧縮した状態で高温高圧水蒸気により処理する方法を用いることができる。高温高圧水蒸気による処理条件は、用いる木材の種類や着色の度合い等により場合に応じて適宜のものとされるが、一例として３０℃から１６０℃まで３０分で昇温し、高圧高温水蒸気により１６０℃、１０分の処理を行い、その後、１６０℃から６０℃まで１０分で降温する処理を行うことができる。
【００２９】
木質化粧材３は、接着剤を用いて基材２に貼着され一体化される。接着剤は、合成樹脂系またはゴム系の接着剤であれば特に限定されないが、シックハウス等の問題を考慮すると水性接着剤が好ましい。水性接着剤としては、例えば、酢酸ビニル樹脂エマルジョン接着剤、ビニルウレタン樹脂エマルジョン接着剤、オレフィン樹脂エマルジョン系接着剤等を用いることができる。
【００３０】
接着剤による貼着時には、散水処理、熱プレス等を行うことができる。熱プレスは、用いる基材２、木質化粧材３等により温度、圧力、時間を適宜に設定し、例えば、温度１００〜１２０℃、圧力３〜７Ｋｇ／ｃｍ2、１〜５分で行うことができる。
【００３１】
その後、必要に応じて木質化粧材３のシミ抜き、補修等を行う。また、塗装仕上げにおいて塗料を馴染み易くする等の目的で木質化粧材３の表面全体をサンダー仕上げすることができる。サンダー仕上げは、例えば、ペーパー番号１８０〜３６０番等を木質化粧材３の原材料等により適切に選択し、ベルトサンダー等を用いて行うことができる。
【００３２】
基材２に貼着された木質化粧材３の表面には、塗装仕上げにより塗膜５を設ける前に、焼印４が施される。焼印４を施すことで、木質化粧材３としてスライス単板を用いながら硬質のキャラクターの外観を付与することができる。この焼印４による硬質のキャラクターの外観は、自然観があり表現力も良い。
【００３３】
焼印４は、熱ロールや熱板等による熱プレスにより設けることができる。熱プレスは比較的短時間で行うことができ生産性も良好である。
【００３４】
熱プレスに用いられる熱ロールや熱板のプレス面には、硬質キャラクターの外観を持った焼印４の型が配置される。例えば、木材における節、入り皮、カナスジ等の硬質のキャラクターを熱ロールや熱板のプレス面に適宜に配置する。
【００３５】
熱プレスにより焼印４を施すときの熱プレスの加熱温度は、特に限定されないが、硬質キャラクターの外観を明確に表現することや生産性等を考慮すると、表面温度で３００〜４００℃が好ましい。また、熱プレス時における押し付け圧力を調整すると焼印４により立体感が表現できる。熱プレスに熱ロールを用いる場合、その条件は特に限定されないが、生産性等を考慮した場合、例えば、φ２００〜４００ｍｍのものを用いてライン速度２〜４ｍ／分で行うことができる。
【００３６】
焼印４を施した後、木質化粧材３の表面に塗装仕上げを施し、これにより塗膜５を設ける。塗装仕上げは、特に限定されないが、例えば、素地着色およびそれに続く下塗り塗料、上塗り塗料の塗装等により行うことができる。
【００３７】
素地着色は、着色液を用いて行うことができる。着色液としては、例えば、染料系の水性ステイン、油性ステイン、アルコールステインや、顔料系の水性ステイン、油性ステイン、アルコールステイン等のステイン塗料を用いることができる。
【００３８】
着色液は、例えば、スポンジロールを用いて木質化粧材３に擦り付けるようにして塗装することができる。このとき、基材２と木質化粧材３の積層体がベルトコンベアで搬送される方向と逆方向にリバースロールを回転させて余剰の着色液を掻き取るようにすることが好ましい。
【００３９】
木質化粧材３の表面は天然木の地肌を有しているが、この素地着色により表面の木目模様の輪郭等が明確になり、木質化粧材３の有する木質感がさらに強調され、本来有する木目をさらに活かして高級感、重量感を表現することができる。
【００４０】
しかしながら、この素地着色により、木質化粧材３の表面に施した硬質のキャラクターの外観をもつ焼印４は、表現力が低下し易くなる。このように焼印４による意匠性をできるだけ損なわないようにする観点からは、素地着色はできるだけ少なくするのがよい。そのために、前記したように木質化粧材３は、焼印が施される前に予め高温高圧水蒸気等により着色処理したものであることが好ましい。
【００４１】
下塗り塗料としては、例えば、上塗り塗料を定着させる透明の塗料を用いることができる。例えば、ウレタン塗料、ポリエステル塗料、水系塗料、アクリルラッカー、紫外線硬化型のエポキシアクリレート塗料、ウレタンアクリレート塗料、ポリエステルアクリレート塗料等を用いることができる。これらはその種類に応じて、例えば、常温乾燥、強制乾燥、焼き付け乾燥、紫外線照射等により硬化することができる。
【００４２】
下塗り塗料および上塗り塗料は、一般に塗料を塗工する際に適用されている手段、例えば、ロールコーター、エアスプレー、エアレススプレー、静電塗装、およびフローコーター等により塗装することができる。
【００４３】
下塗り塗料を塗装した後、塗装面を平滑化し上塗り塗料を馴染み易くする等の目的で、ベルトサンダー等を用いて表面全体をサンダー仕上げしてもよい。
【００４４】
上塗り塗料としては、例えば、ウレタン塗料、ポリエステル塗料、水系塗料、アクリルラッカー、紫外線硬化型のエポキシアクリレート塗料、ウレタンアクリレート塗料、ポリエステルアクリレート塗料等を用いることができる。これらはその種類に応じて、例えば、常温乾燥、強制乾燥、焼き付け乾燥、紫外線照射等により硬化することができる。この上塗り塗料は、保護層として機能し、耐衝撃性に優れた木質床材１を得ることができる。
【００４５】
下塗り塗料および上塗り塗料の塗装量は、木質化粧材３の種類およびその処理方法により適宜に調節される。素材感や風合い感を損なわない点からは、下塗り塗料は固形分換算で２０〜９０ｇ／ｍ2が好ましい。塗装量が少な過ぎると、製造した木質床材１の耐久性が低下する場合がある。一方、塗装量が多過ぎると、導管が埋まり素材感や風合い感を損ねてしまう場合がある。上塗り塗料は固形分換算で１〜７０ｇ／ｍ2が好ましい。塗装量が少な過ぎると、耐汚染性が低下する場合がある。一方、塗装量が多過ぎると、素材感や風合い感等の意匠性を損ねてしまう場合がある。
【００４６】
上記においては下塗り塗料および上塗り塗料を塗装する場合について説明したが、この他、中塗り塗装等を塗装するようにしてもよく、また下塗り塗装や上塗り塗装をそれぞれ数回重ね塗りしてもよい。
【００４７】
このようにして得られる本発明の木質床材１は、居室や洗面室の床面、廊下等の内装材や、家具材等に広く用いることができる。
【００４８】
以上に、実施形態に基づき本発明を説明したが、硬質のキャラクターを形成する方法としては、上記の方法に限定されるものではなく、各種の変更が可能である。
【００４９】
例えば、基材２に貼着された木質化粧材３に硬質のキャラクターの図柄を印刷することもできる。この印刷は焼印４とともに行うことができる。印刷はインクジェット方式や凸版印刷を用いることができる。インクジェット方式の場合は、水性インク等を用いる場合には、硬質のキャラクターの図柄を印刷する前に、木質化粧材３に受理層の塗装、あるいは目止めおよび受理層の塗装を行う。例えば、前述の塗装仕上げにおける下塗り塗装を施し、次にサンダー仕上げを行った後、ＵＶ硬化タイプ等のインクジェット装置を用いて硬質のキャラクターの図柄を印刷することができる。凸版印刷の場合も目止め等を行った後に同様に印刷することができる。
【実施例】
【００５０】
以下に、実施例により本発明をさらに詳しく説明するが、本発明はこれらの実施例に何ら限定されるものではない。
【００５１】
＜実施例１＞
木質化粧材のスライス単板は、樹種がブナで厚み０．２３〜０．２５ｍｍであり、硬質キャラクターを製材時に除去したものを用いた。基材は厚み１２ｍｍのラワン合板を用いた。
【００５２】
まず木質化粧材のスライス単板を基材に貼着した。接着剤として酢酸ビニル樹脂エマルジョン接着剤を１２０ｇ／ｍ2塗布してこれらを貼り合わせた後、１１０℃、５Ｋｇ／ｃｍ2保持、６０秒で熱プレスを行った。
【００５３】
次に、木質化粧材の表面全体をワイドベルトサンダー（＃２４０）を用いてサンダー仕上げを行った。
【００５４】
このサンダー仕上げした木質化粧材の表面に焼印を施した。硬質のキャラクターとして図２（ｂ）の節の外観を熱ロールによる焼印により図２（ａ）に示す木質化粧材の表面に施した。図２（ｂ）の節に対応する型はφ３００ｍｍの熱ロール表面に適宜に配置し、熱ロール表面温度３５０℃、ライン速度３ｍ／分で焼印処理を行った。
【００５５】
次に塗装仕上げを施した。素地着色は、水性ステイン（ナトコ株式会社製「フローラ」）をスポンジロールで塗布後、余剰の水性ステインを金属製のリバースロールにて掻き取り、その後熱風乾燥することにより行った。
【００５６】
続いて、木質化粧材の表面全体を下塗り塗装した。ゴム製ロールコーターを用いてウレタン塗料（サンユーペイント株式会社製「ＮＹＸ−Ｓ−７０１」）を８０ｇ／ｍ2塗装し、風乾した。
【００５７】
次に、ワイドベルトサンダー（＃２４０）を用いて下塗り塗装を施した木質化粧材の表面部分をサンディング仕上げした。
【００５８】
次に、サンディング仕上げした木質化粧材の表面全体を上塗り塗装した。ゴム製ロールコーターを用いてウレタン塗料（サンユーペイント製、ＮＹＸ−Ｅ−８００）を６０ｇ／ｍ2塗装し、風乾した。
【００５９】
このようにして、木質床材を得た。その平面の写真を図２（ｃ）に示す。このように塗装仕上げ後も硬質のキャラクターの焼印は十分に表現されていた。
【００６０】
＜実施例２＞
実施例１において木質化粧材のスライス単板を高温高圧水蒸気で予め着色したものを用い、素地着色の濃度を概ね実施例１の１／５とした。それ以外は実施例１と同様にして木質床材を得た。
【００６１】
実施例１および実施例２の木質床材について次の評価を行った。
[表現力]
焼印による硬質のキャラクターの外観を次の基準により評価した。
◎：焼印が硬質のキャラクターを示すものとして高い表現力で明確に表現されている。
○：焼印が硬質のキャラクターを示すものとして十分に認識できるように表現されている。
△：焼印の硬質のキャラクターとしての表現力がやや弱い。
【００６２】
[生産性]
木質床材の生産性を次の基準により評価した。
◎：硬質のキャラクターを印刷する場合に比べて優れる。
○：硬質のキャラクターを印刷する場合と同等。
△：悪い。
【００６３】
[総合評価]
焼印による硬質のキャラクターを施した木質床材について次の基準により総合評価した。
◎：表現力、生産性を総合して非常に良好。
○：表現力、生産性を総合して良好。
△：表現力、生産性のいずれかが悪い。
【００６４】
評価結果を表１に示す。
【００６５】
【表１】
2012126106.tif 000003
【００６６】
表１より、実施例１、２では、木質化粧材としてのスライス単板を用いながら硬質のキャラクターの外観を付与することができた。なお、実施例１、２においては評価が△に該当するものはなかった。この焼印による硬質のキャラクターは立体感があり、熱プレスを用いることで生産性も良好であった。また、焼印が施される前に予め高温高圧水蒸気により着色処理し素地着色を低減した実施例２では焼印による硬質キャラクターの表現力が特に優れていた。
【符号の説明】
【００６７】
１  木質床材
２  基材
３  木質化粧材
４  焼印
５  塗膜
【図１】
2012126106.tif 000004
【図２】
2012126106.tif 000005